(57)【要約】  本発明は、シールおよび摩擦材料などの製品での補強材としての使用のためのアクリルおよびパラ−アラミドパルプに関する。該パルプは（ａ）不規則形状のアクリル繊維状構造体、（ｂ）不規則形状のパラ−アラミド繊維状構造体、および（ｃ）水を含んでなり、それによってアクリル・フィブリルおよび／またはスタークはパラ−アラミド・フィブリルおよび／またはスタークと実質的に絡んでいる。本発明はさらに、かかるアクリルおよびアラミドパルプの製造方法に関する。
2008503660.tif 000002
【特許請求の範囲】
【請求項１】
（ａ）（１）全アクリル繊維の少なくとも８５重量％であるアクリロニトリル単位を含んでなるアクリル繊維であって、原料中の全固形分の１０〜９０重量％であり、１０ｃｍ以下の平均長さを有する繊維、
（２）原料中の全固形分の１０〜９０重量％であり、そして１０ｃｍ以下の平均長さを有するパラ−アラミド繊維、および
（３）全原料の９５〜９９重量％である水
を含むパルプ原料を組み合わせる工程と、
（ｂ）原料を実質的に均一なスラリーに混合する工程と、
（ｃ）同時に
（１）アクリル繊維およびパラ−アラミド繊維をフィブリル化し、カットしそして素練りして、スタークおよびフィブリル付きの不規則形状のフィブリル化繊維状構造体とし、そして
（２）精製スラリーが実質的に均一であるように全固形分を分散させる
ことによってスラリーを共精製する工程と、
（ｄ）精製スラリーから水を除去して水６０全重量％以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法。
【請求項２】
アクリル繊維が１０デシテックス以下の線密度を有し、そして
パラ−アラミド繊維が２．５デシテックス以下の線密度を有する
請求項１に記載の方法。
【請求項３】
パルプが同じ材料の実質的な凝集体を含まない請求項１に記載の方法。
【請求項４】
原料が、
原料中の全固形分の５０重量％以下であり、そして５０〜２０００ミクロンの平均最大寸法を有する実質的にまたは完全にフィブリルのない粒状パラ−アラミド粒子をさらに含んでなり、そして
精製工程で、パラ−アラミド粒子の少なくとも幾つかを素練りしてより小さい、より丸い、実質的にフィブリルのない粒子とし、
それによって、製造されたアクリルおよびパラ−アラミドパルプで、アクリルおよびパラ−アラミド繊維状構造体が、より丸い、実質的にフィブリルのないパラ−アラミド粒子の少なくとも幾つかに接触し、そしてその周りに部分的にラップされる
請求項１に記載の方法。
【請求項５】
組み合わせ工程で、アクリル繊維が全固形分の２５〜６０重量％を含んでなる請求項１に記載の方法。
【請求項６】
組み合わせ工程で、パラ−アラミド繊維が全固形分の４０〜７５重量％を含んでなる請求項１に記載の方法。
【請求項７】
除去工程後に、水が全体パルプの４〜６０重量％であり、そしてパルプが１００〜７００ｍｌのカナダ標準ろ水度（ＣＳＦ）を有する請求項１に記載の方法。
【請求項８】
精製工程が混合スラリーを一連のディスクリファイナーに通すことを含んでなる請求項１に記載の方法。
【請求項９】
（ａ）水と、
（１）全アクリル繊維の少なくとも８５重量％であるアクリロニトリル単位を含んでなるアクリル繊維であって、パルプ中の全固形分の１０〜９０重量％である繊維、および
（２）パルプ中の全固形分の１０〜９０重量％であるパラ−アラミド繊維
よりなる群からの第１繊維とを含む原料を組み合わせる工程と、
（ｂ）組み合わせ原料を実質的に均一な懸濁液に混合する工程と、
（ｃ）懸濁液をディスクリファイナーで精製する工程であって、繊維を１０ｃｍ以下の平均長さを有するようにカットし、かつ、繊維の少なくとも幾らかをフィブリル化しそして素練りして不規則形状のフィブリル化繊維状構造体とする工程と、
（ｄ）精製懸濁液、１０ｃｍ以下の平均長さを有する（ａ）の群（１および２）の第２繊維、ならびに、必要ならば、水濃度を全原料の９５〜９９重量％に上げるための水を含む原料を組み合わせる工程と、
（ｅ）必要ならば、実質的に均一な懸濁液を形成するために原料を混合する工程と、
（ｄ）同時に
（１）アクリルおよびパラ−アラミド繊維のすべてまたは実質的にすべてがスタークおよびフィブリル付きの不規則形状のフィブリル化アクリルおよびパラ−アラミド繊維状構造体へ変換されるように、懸濁液中の固形分をフィブリル化し、カットしそして素練りし、そして
（２）精製スラリーが実質的に均一であるように全固形分を分散させる
ことによって混合懸濁液を共精製する工程と、
（ｈ）精製スラリーから水を除去し水６０全重量％以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法。
【請求項１０】
原料が、
原料中の全固形分の５０重量％以下であり、そして５０〜２０００ミクロンの平均最大寸法を有する実質的にまたは完全にフィブリルのない粒状パラ−アラミド粒子をさらに含んでなり、そして
第１か第２精製工程かのどちらかで、パラ−アラミド粒子の少なくとも幾つかを素練りしてより小さい、より丸い、実質的にフィブリルのない粒子とし、
それによって、製造されたアクリルおよびパラ−アラミドパルプで、アクリルおよびパラ−アラミド繊維状構造体が、より丸い、実質的にフィブリルのないパラ−アラミド粒子の少なくとも幾つかに接触し、そしてその周りに部分的にラップされる
請求項９に記載の方法。
【請求項１１】
除去工程後に、不規則形状のアクリル繊維状構造体が全固形分の２５〜６０重量％である請求項９に記載の方法。
【請求項１２】
除去工程後に、不規則形状のパラ−アラミド繊維状構造体が全固形分の４０〜７５重量％である請求項９に記載の方法。
【請求項１３】
除去工程後に、水が全体パルプの４〜６０重量％であり、そしてパルプが１００〜７００ｍｌのカナダ標準ろ水度（ＣＳＦ）を有する請求項９に記載の方法。
【請求項１４】
（ａ）全アクリル繊維状構造体の少なくとも８５重量％であるアクリロニトリル単位を含んでなる不規則形状のアクリル繊維状構造体であって、全固形分の１０〜９０重量％である構造体、
（ｂ）全固形分の１０〜９０重量％である不規則形状のパラ−アラミド繊維状構造体、および
（ｃ）全体パルプの４〜６０重量％である水
を含んでなり、
それによってアクリルおよびパラ−アラミド繊維状構造体が５ｍｍ以下の平均最大寸法、１．３ｍｍ以下の長さ加重平均、ならびにスタークおよびフィブリルを有し、ここでアクリル・フィブリルおよび／またはスタークがパラ−アラミド・フィブリルおよび／またはスタークと実質的に絡んでいる、
補強材としての使用のためのアクリルおよびパラ−アラミドパルプ。
【請求項１５】
全固形分の５０重量％以下である実質的にまたは完全にフィブリルのない粒状パラ−アラミド粒子をさらに含んでなる請求項１４に記載のアラミドパルプ。
【請求項１６】
不規則形状のアクリル繊維状構造体が全固形分の２５〜６０重量％である請求項１４に記載のパルプ。
【請求項１７】
不規則形状のパラ−アラミド繊維状構造体が全固形分の４０〜７５重量％である請求項１４に記載のパルプ。
【請求項１８】
水が全体パルプの４〜６０重量％であり、そしてパルプが１００〜７００ｍｌのカナダ標準ろ水度（ＣＳＦ）を有する請求項１４に記載のパルプ。
【請求項１９】
摩擦調整剤、
バインダー、および
請求項１４に記載のパルプを含んでなる繊維状補強材
を含んでなる摩擦材料。
【請求項２０】
摩擦調整剤が金属粉末、研磨材、滑剤、有機摩擦調整剤、およびそれらの混合物よりなる群から選択され、そして
バインダーが熱硬化性樹脂、メラミン樹脂、エポキシ樹脂およびポリイミド樹脂、ならびにそれらの混合物よりなる群から選択される
請求項１９に記載の摩擦材料。
【請求項２１】
バインダー、および
請求項１４に記載のパルプを含んでなる繊維状補強材
を含んでなるシーリング材。
【請求項２２】
バインダーがニトリルゴム、ブタジエンゴム、ネオプレン、スチレン・ブタジエンゴム、ニトリル−ブタジエンゴム、およびそれらの混合物よりなる群から選択される
請求項２１に記載のシーリング材。 
【発明の詳細な説明】
【技術分野】
【０００１】
本発明は、シールおよび摩擦材料などの製品での補強材としての使用のためのアクリルおよびパラ−アラミドパルプに関する。本発明はさらに、かかるパルプの製造方法に関する。
【背景技術】
【０００２】
繊維状および非繊維状補強材は、摩擦製品、シーリング製品および他のプラスチックまたはゴム製品で長年使用されてきた。かかる補強材は典型的には高い耐摩耗性および耐熱性を示さなければならない。
【０００３】
アスベスト繊維が補強材として歴史的に使用されてきたが、それらの健康リスクのために代替品が製造されまたは提案されてきた。しかしながら、これらの代替品の多くは、様々な点でアスベストと同様に機能しない。
【０００４】
非特許文献１は、変動する長さのフィブリル化ケブラー（ＫＥＶＬＡＲ）（登録商標）銘柄パラ−アラミド繊維から製造されるパルプの製造およびかかるパルプの様々な用途での補強材としての使用を開示している。この刊行物は、ケブラー（登録商標）銘柄パラ−アラミド繊維から製造されたパルプを単独で、またはノメックス（ＮＯＭＥＸ）（登録商標）銘柄メタ−アラミド、木材パルプ、コットンおよび他の天然セルロース誘導体、レーヨン、ポリエステル、ポリオレフィン、ナイロン、ポリテトラフルオロエチレン、アスベストおよび他の鉱物、ガラス繊維および他のセラミックス、スチールおよび他の金属、ならびにカーボンなどの他の材料の繊維と組み合わせてシート製品に使用できることを開示している。該刊行物はまた、アスベスト体積の残りが充填材または他の繊維で置き換えられた状態で、アスベスト体積の一部を置き換えるために摩擦材料でのケブラー（登録商標）銘柄パラ−アラミド繊維単独からの、またはケブラー（登録商標）銘柄パラ−アラミド短繊維と一緒でのパルプの使用を開示している。
【０００５】
特許文献１（ホイネス（Ｈｏｉｎｅｓｓ）に付与された）は、熱硬化性または熱可塑性マトリックス樹脂、繊維補強材、および実質的にフィブリルのないアラミド粒子でできた複合摩擦材料またはガスケット材料を開示している。ポリ（ｐ−フェニレンテレフタルアミド）およびポリ（ｍ−フェニレンイソフタルアミド）は好ましい繊維補強材であり、該繊維はフロックまたはパルプの形態であってもよい。
【０００６】
特許文献２（クサカ（Ｋｕｓａｋａ）ら）は、摩擦調整剤、バインダーおよび（ａ）乾燥アラミドパルプと（ｂ）湿潤アラミドパルプ、木材パルプまたはアクリルパルプとの混合物でできた繊維状補強材から製造された摩擦材料を開示している。乾燥アラミドパルプは「乾式フィブリル化法」によって得られるアラミドパルプと定義される。乾式フィブリル化法は、パルプを製造するためにロータリーカッターとスクリーンとの間でアラミド繊維を乾式粉砕することである。湿潤アラミドパルプは「湿式フィブリル化法」によって得られるアラミドパルプと定義される。乾式フィブリル化法は、フィブリル化繊維を形成するために２つの回転ディスク間の水中で短いアラミド繊維を粉砕し、そして次にフィブリル化繊維、すなわち、パルプを脱水することである。特許文献２はさらに、先ず、一定の比でフィブリル化する複数タイプの有機繊維を混合し、次に、パルプを生み出すために混合物をフィブリル化することによる繊維の混合フィブリル化法を開示している。
【０００７】
【特許文献１】米国特許第５，８１１，０４２号明細書
【特許文献２】米国特許出願公開第２００３／００２２９６１号明細書
【非特許文献１】１９８０年２月に公表されたリサーチ・ディスクロージャー（Ｒｅｓｅａｒｃｈ  Ｄｉｓｃｌｏｓｕｒｅ）７４〜７５
【発明の開示】
【発明が解決しようとする課題】
【０００８】
シールおよび摩擦用途などの製品でうまく機能し、かつまた、低コストである代替補強材を提供する継続的な必要性がある。多数の開示がより低コストの代替補強材を提案しているにもかかわらず、これらの提案された製品の多くは、現在市販の製品よりも有意に、使用、コストの点で十分に機能しないか、または他の負の特性を有する。したがって、高い耐摩耗性および耐熱性を示し、かつ他の商業的に入手可能な補強材に匹敵するまたはそれより安上がりである補強材に対する必要性が依然としてある。
【課題を解決するための手段】
【０００９】
本発明は、
（ａ）（１）全アクリル繊維の少なくとも８５重量％であるアクリロニトリル単位を含んでなるアクリル繊維であって、原料中の全固形分の１０〜９０重量％であり、１０ｃｍ以下の平均長さを有する繊維、
（２）原料中の全固形分の１０〜９０重量％であり、そして１０ｃｍ以下の平均長さを有するパラ−アラミド繊維、および
（３）全原料の９５〜９９重量％である水
を含むパルプ原料を組み合わせる工程と、
（ｂ）原料を実質的に均一なスラリーに混合する工程と、
（ｃ）同時に
（１）アクリル繊維およびパラ−アラミド繊維をフィブリル化し、カットしそして素練りし（ｍａｓｔｉｃａｔｉｎｇ）て、スターク（ｓｔａｌｋｓ）およびフィブリル付きの不規則形状のフィブリル化繊維状構造体とし、そして
（２）精製スラリー中の全固形分を実質的に均一に分散させる
ことによってスラリーを共精製（ｃｏ−ｒｅｆｉｎｉｎｇ）する工程と、
（ｄ）精製スラリーから水を除去して水６０全重量％以下とする工程と
を含んでなり、
それによって、５ｍｍ以下の平均最大寸法、１．３ｍｍ以下の長さ加重平均（ｌｅｎｇｔｈ−ｗｅｉｇｈｔｅｄ  ａｖｅｒａｇｅ）を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法の第１実施形態に関する。
【００１０】
本発明はさらに、
（ａ）水と
（１）全アクリル繊維の少なくとも８５重量％であるアクリロニトリル単位を含んでなるアクリル繊維であって、原料中の全固形分の１０〜９０重量％である繊維、および
（２）原料中の全固形分の１０〜９０重量％であるパラ−アラミド繊維
よりなる群からの第１繊維とを含む原料を組み合わせる工程と、
（ｂ）原料を実質的に均一な懸濁液に混合する工程と、
（ｃ）懸濁液をディスクリファイナーで精製する工程であって、繊維を１０ｃｍ以下の平均長さを有するようにカットし、かつ、繊維の少なくとも幾らかをフィブリル化しそして素練りして不規則形状のフィブリル化繊維状構造体とする工程と、
（ｄ）精製懸濁液、（ａ）の群（１および２）の第２繊維、ならびに、必要ならば、水濃度を全原料の９５〜９９重量％に上げるための水を含む原料を組み合わせる工程と、
（ｅ）必要ならば、実質的に均一な懸濁液を形成するために原料を混合する工程と、
（ｄ）（１）アクリルおよびパラ−アラミド繊維のすべてまたは実質的にすべてがスタークおよびフィブリル付きの不規則形状のフィブリル化アクリルおよびパラ−アラミド繊維状構造体へ変換されるように懸濁液中の固形分をフィブリル化し、カットしそして素練りし、そして
（２）精製スラリー中の全固形分を実質的に均一に分散させる
ことによって混合懸濁液を共精製する工程と、
（ｈ）精製スラリーから水を除去して水６０全重量％（６０  ｔｏｔａｌ  ｗｔ％）以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法の第２実施形態に関する。
【００１１】
本発明はさらに、
（ａ）全アクリル繊維状構造体の少なくとも８５重量％であるアクリロニトリル単位を含んでなり、全固形分の１０〜９０重量％である不規則形状のアクリル繊維状構造体、
（ｂ）全固形分の１０〜９０重量％である不規則形状のパラ−アラミド繊維状構造体、および
（ｃ）全体パルプの４〜６０重量％である水
を含んでなり、
それによってアクリルおよびパラ−アラミド繊維状構造体が５ｍｍ以下の平均最大寸法、１．３ｍｍ以下の長さ加重平均、ならびにスタークおよびフィブリルを有し、ここでアクリル・フィブリルおよび／またはスタークがパラ−アラミド・フィブリルおよび／またはスタークと実質的に絡んでいる、
補強材としての使用のためのアクリルおよびパラ−アラミドパルプに関する。
【００１２】
本発明はさらに、摩擦調整剤、場合により少なくとも１つの充填材、バインダー、および本発明のパルプを含んでなる繊維状補強材を含んでなる摩擦材料に関する。
【００１３】
さらに、本発明は、バインダー、場合により少なくとも１つの充填材、および本発明のパルプを含んでなる繊維状補強材を含んでなるシーリング材に関する。
【００１４】
本発明は、次の通り説明される添付図面に加えてそれについての次の詳細な説明からもっと十分に理解することができる。
【００１５】
用語解説
本発明が説明される前に、特に明記しない限り本開示の全体にわたって同じ意味を有する幾つかの用語を次の用語解説で定義することは有用である。
【００１６】
「繊維」は、その長さに垂直なその断面積の全域で長さ対幅の高い比を有する比較的柔軟な単位の物質を意味する。本明細書では、用語「繊維」は、用語「フィラメント」または「たて糸」と同じ意味で用いられる。本明細書に記載されるフィラメントの断面はいかなる形状であることもできるが、典型的には円形または豆形である。ボビン上にパッケージで紡糸された繊維は連続繊維と言われる。繊維は、ステープルファイバーと呼ばれる短い長さのものへカットすることができる。繊維はフロックと呼ばれるさらにより短い長さのものへカットすることができる。糸、マルチフィラメント糸またはトウは複数の繊維を含んでなる。糸は絡ませるおよび／または撚ることができる。
【００１７】
「フィブリル」は、１マイクロメートルの何分の１から数マイクロメートルほどに小さい直径を有する、および約１０〜１００マイクロメートルの長さを有する小さな繊維を意味する。フィブリルは一般に、４〜５０マイクロメートルの直径を有するより大きな繊維の本幹から伸びる。フィブリルは、隣接する材料を巻き込むおよび捕らえるためのホックまたはファスナーとして働く。ある繊維はフィブリル化するが、他のものはフィブリル化せずまたは効果的にフィブリル化せず、そして本定義の目的のためにはかかる繊維はフィブリル化しない。ポリ（パラ−フェニレンテレフタルアミド）繊維は摩耗時に容易にフィブリル化し、フィブリルを生み出す。本発明のアクリル繊維もまたフィブリル化する。
【００１８】
「フィブリル化繊維状構造体」は、スタークおよびそれから伸びるフィブリルを有する材料の粒子であって、スタークが略円柱状であり、そして約１０〜５０ミクロン直径であり、フィブリルがスタークに付いたほんの１ミクロンの何分の１から数ミクロンの直径で、約１０〜１００ミクロン長さの毛髪様構成要素である粒子を意味する。
【００１９】
「フロック」は、ステープルファイバーより短い、短い長さの繊維を意味する。フロックの長さは約０．５〜約１５ｍｍであり、４〜５０マイクロメートルの直径で、好ましくは１〜１２ｍｍの長さおよび８〜４０マイクロメートルの直径を有する。約１ｍｍ未満であるフロックは、それが使用される材料の強度を有意に増加させない。約１５ｍｍより大きいフロックまたは繊維は、個々の繊維が絡み合ってしまうかもしれず、材料またはスラリーの全体にわたって十分にそして均一に分配され得ないので、しばしば十分に機能しない。アラミドフロックは、米国特許第３，０６３，９６６号明細書、米国特許第３，１３３，１３８号明細書、米国特許第３，７６７，７５６号明細書、および米国特許第３，８６９，４３０号明細書に記載されている方法によって製造されたもののように、有意なまたはいかなるフィブリル化もなしにアラミド繊維を短い長さにカットすることによって製造される。
【００２０】
「長さ加重平均」は、次の式から計算される長さを意味する。
【００２１】
【数１】
2008503660.tif 000003
【００２２】
物体の「最大寸法」は、該物体における２つの最末端ポイント間での互いの直線距離を意味する。
【００２３】
「ステープルファイバー」は、フィラメントを１５ｃｍ以下、好ましくは３〜１５ｃｍ、最も好ましくは３〜８ｃｍの長さへカットすることによって製造することができる。ステープルファイバーは真っ直ぐ（すなわち、非捲縮）であることができる、または任意の捲縮（または繰り返し曲がり）頻度で、捲縮してその長さに沿って鋸歯形状の捲縮を有することができる。繊維は、コートされていない、もしくはコートされた、または別のやり方で前処理された（例えば、前延伸されたもしくは熱処理された）形で存在することができる。
【発明を実施するための最良の形態】
【００２４】
本発明は、補強材としての使用のためのアクリルおよびパラ−アラミドパルプの製造方法に関する。本発明はまた、補強材としての使用のための、本発明の方法によって製造することができるアクリルおよびパラ−アラミドパルプにも関する。本発明はさらに、本発明のパルプを組み込んだシーリング材および摩擦材料などの製品、ならびにそれらの製造方法に関する。
【００２５】
Ｉ．本発明の方法の第１実施形態
第１実施形態では、アクリルおよびパラ−アラミドパルプの製造方法は次の工程を含んでなる。第１に、パルプ原料が一緒に組み合わせられる、加えられるまたは接触させられる。第２に、組み合わせられたパルプ原料は実質的に均一なスラリーへ混合される。第３に、スラリーは同時に精製または共精製される。第４に、水が精製スラリーから除去される。
【００２６】
組み合わせ工程
組み合わせ工程では、パルプ原料は好ましくは容器中に一緒に加えられる。パルプ原料には、（１）アクリル繊維、（２）パラ−アラミド繊維、（３）場合により実質的にまたは完全にフィブリルのない粒状パラ−アラミド粒子、（４）場合により他の少ない添加剤、および（５）水が含まれる。
【００２７】
アクリル繊維
アクリル繊維は、原料中の全固形分の１０〜９０重量％、好ましくは原料中の全固形分の２５〜６０重量％、最も好ましくは原料中の全固形分の２５〜５５重量％の濃度に加えられる。
【００２８】
アクリル繊維は好ましくは１０ｃｍ以下、より好ましくは０．５〜５ｃｍ、最も好ましくは０．６〜２ｃｍの平均長さを有する。パルプ原料を一緒に組み合わせる前に、連続フィラメントの形での任意のアクリル繊維をステープルファイバーまたはフロックなどのより短い繊維へカットすることができる。
【００２９】
アクリルポリマー
本発明で有用なアクリル繊維は、全アクリル繊維の少なくとも８５重量％であるアクリロニトリル単位を含む。アクリロニトリル単位は−（ＣＨ２−ＣＨＣＮ）−である。アクリル繊維は、８５重量％もしくはそれ以上のアクリロニトリルと１５重量％以下のアクリロニトリルと共重合できるエチレン系モノマーとで構成されるアクリルポリマーおよびこれらのアクリルポリマーの２つもしくはそれ以上の混合物から製造することができる。アクリロニトリルと共重合できるエチレン系モノマーの例には、アクリル酸、メタクリル酸およびそれらのエステル（アクリル酸メチル、アクリル酸エチル、メタクリル酸メチル、メタクリル酸エチルなど）、酢酸ビニル、塩化ビニル、塩化ビニリデン、アクリルアミド、メタクリルアミド、メタクリロニトリル、アリルスルホン酸、メタンスルホン酸ならびにスチレンスルホン酸が挙げられる。
【００３０】
パラ−アラミド繊維
パラ−アラミド繊維は、原料中の全固形分の１０〜９０重量％、好ましくは原料中の全固形分の４０〜７５重量％、最も好ましくは原料中の全固形分の４０〜５５重量％の濃度に加えられる。パラ−アラミド繊維は好ましくは１０デシテックス以下、より好ましくは０．５〜１０デシテックス、最も好ましくは０．８〜２．５デシテックスの線密度を有する。パラ−アラミド繊維はまた好ましくは、その縦軸に沿って１０ｃｍ以下の平均長さ、より好ましくは０．６５〜２．５ｃｍの平均長さ、最も好ましくは０．６５〜１．２５ｃｍの平均長さを有する。
【００３１】
パラ−アラミド粒子
場合により、一実施形態では、パルプ原料には、実質的にまたは完全にフィブリルのない粒状のパラ−アラミド粒子がさらに含まれる。これらの粒子が加えられる場合、それらは、原料中の全固形分の５０重量％以下、好ましくは原料中の全固形分の２０〜５０重量％、最も好ましくは原料中の全固形分の２５〜３５重量％の濃度に加えられる。パラ−アラミドでできているので、それらは、優れた耐摩耗性および製造中のパルプへの分散性に寄与する。粒子は実質的にフィブリルを含まないので、それらはまた、混合物およびスラリー中の他の原料の分散を支援するための配合剤としての機能を果たす。この機能を果たす粒子はしばしば加工剤または加工助剤として知られる。実質的にまたは完全にフィブリルのない粒状パラ−アラミド粒子は、５０〜２０００ミクロン（０．０５〜２ｍｍ）、好ましくは５０〜１５００ミクロン、最も好ましくは７５〜１０００ミクロンの平均最大寸法を有する。しかしながら、約５０ミクロンより下の粒子は摩擦およびシーリング用途で効力を失う。約２０００ミクロンより上の粒子は、混合された時に他の原料と共に水中に十分に分散されたままではない。図５は、本発明の方法への原料として使用することができるパラ−アラミド粒子の顕微鏡写真の画像である。
【００３２】
アラミドポリマー
本発明のアラミド繊維およびアラミド粒子の製造での使用に好適なポリマーは合成芳香族ポリアミドである。ポリマーは、繊維へ造形されるために繊維形成分子量のものでなければならない。ポリマーには、アミド（−ＣＯＮＨ−）結合の少なくとも８５％が２つの芳香環に直接結合している、主に芳香族であるポリアミドホモポリマー、コポリマー、およびそれらの混合物が含まれ得る。環は非置換であるまたは置換されていることができる。ポリマーは、２つの環が分子鎖に沿って互いにパラ位にある時にパラ−アラミドである。好ましくは、コポリマーは、１０パーセント以下の他のジアミンがポリマーの形成に使用される主要なジアミンの代わりに置き換えられる、または１０パーセント以下の他の二酸塩化物がポリマーの形成に使用される主要な二酸塩化物に置き換えられる。添加物をアラミドと共に使用することができ、１３重量パーセント以下ほどに多くの他のポリマー材料をアラミドとブレンドできるまたは結合できることが分かった。好ましいパラ−アラミドはポリ（パラ−フェニレンテレフタルアミド）（ＰＰＤ−Ｔ）およびそのコポリマーである。
【００３３】
任意の他の添加剤
他の添加剤は、それらが混合工程で溶液中に懸濁したままであり、そして上にリストされた必須の固体原料への精製工程の影響を有意に変えない限り、場合により添加することができる。好適な添加剤には、顔料、染料、酸化防止剤、難燃性化合物、および他の加工および分散助剤が含まれる。好ましくは、パルプ原料にはアスベストは含まれない。言い換えれば、生じたパルプはアスベストフリーすなわちアスベストを含まない。
【００３４】
水
水は、全原料の９５〜９９重量％、好ましくは全原料の９７〜９９重量％の濃度に加えられる。さらに、水は最初に加えることができる。次に他の原料を、組み合わせられた原料を同時に混合しながら、水中分散系を最適化するための速度で加えることができる。
【００３５】
混合工程
混合工程で、原料は実質的に均一なスラリーへ混合される。「実質的に均一な」とは、スラリーのランダムサンプルが、組み合わせ工程において全原料における場合と同じ重量％濃度±１０重量％、好ましくは±５重量％、最も好ましくは±２重量％の出発原料のそれぞれを含有することを意味する。例えば、全混合物中の固形分の濃度が５０重量％アクリル繊維プラス５０重量％パラ−アラミド繊維である場合には、混合工程における実質的に均一な混合物は、スラリーの各ランダムサンプルが（１）５０重量％±１０重量％、好ましくは±５重量％、最も好ましくは±２重量％のアクリル繊維の濃度および（２）５０重量％±１０重量％、好ましくは±５重量％、最も好ましくは±２重量％のパラ−アラミド繊維の濃度を有することを意味する。混合は、回転羽根またはある他の攪拌機を含有する任意の容器で成し遂げることができる。混合は、原料が加えられた後で、または原料が加えられているもしくは組み合わされている間に起こり得る。
【００３６】
精製工程
精製工程で、パルプ原料は次の通り同時に共精製される、変換されるまたは改質される。アクリル繊維およびパラ−アラミド繊維はフィブリル化され、カットされ、素練りされて、スタークおよびフィブリルを有する不規則形状の繊維状構造体とされる。パラ−アラミド粒子が他の原料と共に加えられる場合、パラ−アラミド粒子の少なくとも幾つかは素練りされてより小さい、より丸い、実質的にフィブリルのない粒子とされる。全固形分は、精製スラリーが実質的に均一であるように分散される。「実質的に均一な」は上に定義された通りである。精製工程は好ましくは、混合スラリーを１つもしくはそれ以上のディスクリファイナーに通すこと、またはスラリーを単一リファイナーにバックリサイクルすることを含んでなる。用語「ディスクリファイナー」とは、互いに回転し、それによってディスク間の剪断作用により原料を精製する１つもしくはそれ以上の対のディスクを含有するリファイナーを意味する。好適な一タイプのディスクリファイナーでは、精製されるスラリーは、互いに回転できる狭い間隔で並んだ円形ローター・ディスクとステーター・ディスクとの間にポンプ送液される。各ディスクは、少なくとも部分的に放射状に伸びる表面溝付きの、他のディスクに対面する表面を有する。用いることができる好ましいディスクリファイナーは米国特許第４，４７２，２４１号明細書に開示されている。均一な分散系および十分な精製にとって必要ならば、混合スラリーを２回以上ディスクリファイナーに通すかまたは一連の少なくとも２つのディスクリファイナーに通すことができる。混合スラリーがたった１つのリファイナーで精製される時、生じるスラリーは不十分に精製され、不均一に分散される傾向がある。一固体原料、もしくは他のもの、または両方、または３つが存在する場合には３つすべてのみからなるまたは実質的になる集合体または凝集体は、分散されたものよりもむしろ実質的に均一な分散系の形成を成すことができる。かかる集合体または凝集体は、混合スラリーが２回以上リファイナーに通されるまたは２つ以上のリファイナーに通される時にバラバラにされ、スラリー中に分散されるより大きい傾向を有する。
【００３７】
多数の原料を含有する実質的に均一なスラリーは本方法のこの工程で共精製されるので、それらの他の原料もまた精製されながら、いかなる一タイプの非パルプ原料（例えば、パラ−アラミド繊維）も、他のタイプの非パルプ原料（例えば、アラミド材料片および場合によりパラ−アラミド粒子）すべての存在下にパルプへ精製される。非パルプ原料のこの共精製は、２つのパルプを一緒に単に混合することによって生み出されるパルプブレンドよりも優れているパルプを形成する。２つのパルプを加え、次にそれらを一緒に単に混合すると、本発明に従ってパルプへの非パルプ原料の共精製によって生み出されたパルプの実質的に均一な密接に結び付いた繊維状成分を形成しない。
【００３８】
除去工程
次に水が水６０全重量％以下、好ましくは水４〜６０全重量％、最も好ましくは、水５〜５８全重量％まで精製スラリーから除去される。水は、水平フィルターなどの脱水装置にパルプを集めることによって除去することができ、必要に応じて、追加の水を、圧力をかけるまたはパルプ・フィルターケーキを圧搾することによって除去することができる。脱水されたパルプは場合により次に所望の含水率まで乾燥することができる、および／または包装するもしくはロールに巻き取ることができる。
【００３９】
図１および２
本方法はここで図１および２を参照して説明される。この詳細な説明の全体にわたって、類似の参照記号は図面のすべての図で類似の要素を意味する。
【００４０】
図１について言及すると、本発明に従った「湿潤」パルプの湿式製造法の実施形態のブロック図がある。パルプ原料１は容器２に加えられる。容器２は、洗濯機のミキサーに似た内部ミキサーを備えている。ミキサーは原料を水中へ分散させて実質的に均一なスラリーを生み出す。混合スラリーは、スラリーを精製する第１リファイナー３に移される。次に、場合により、精製スラリーは第２リファイナー４に、そして場合により次に第３リファイナー５に移すことができる。３つのリファイナーが例示されているが、任意の数のリファイナーを所望の均一性および精製の程度に依存して用いることができる。一連のリファイナーでの最後のリファイナーの後で、精製スラリーは場合によりフィルターまたはソーター６に移され、それは、選ばれたメッシュまたはスクリーンサイズより下の分散固形分入りスラリーを通過させ、選ばれたメッシュまたはスクリーンサイズより大きい分散固形分を、例えばライン７などによってリファイナーの１つもしくはそれ以上にまたはこの再循環スラリーを精製するための専用のリファイナー８に再循環して戻し、再循環スラリーからの精製スラリーが再びフィルターまたはソーター６に通される。適切に精製されたスラリーは、フィルターまたはソーター６から水平の水真空フィルター９へ通過し、フィルターは、パルプが全原料の７５重量％以下の水濃度を有するように水を除去する。スラリーは、任意の通常の方法および１つもしくはそれ以上のポンプ１０を用いるような装置によって次から次へと移すことができる。次にパルプは乾燥機１１に搬送され、それはパルプが全原料の６０重量％以下の水濃度を有するまで水をもっと除去する。次に精製パルプはベーラー１２に包装される。
【００４１】
図２について言及すると、本発明に従った「乾燥」パルプの乾式製造方法の実施形態のブロック図がある。この乾式法は、水平水真空フィルター９後を除いては湿式法と同じものである。当該フィルター後に、パルプはプレス１３を通過し、プレスは、パルプが全原料の２０重量％以下の水濃度を有するまで水をもっと除去する。次にパルプはパルプを毛羽立てるための毛羽立て機１４、次に水をもっと除去するためのローター１５を通過する。次に、湿式法のように、パルプは乾燥機１１を通過し、ベーラー１２で包装される。
【００４２】
ＩＩ．本発明の方法の第２実施形態
第２実施形態では、アクリル繊維およびパラ−アラミドパルプの製造方法は、次の相違点ありで上記の本方法の第１実施形態と同じものである。
【００４３】
全原料を一緒に組み合わせる前に、アクリル繊維かパラ−アラミド繊維かのどちらか、またはアクリル繊維およびパラ−アラミド繊維の両方が短くされる必要があるかもしれない。これは、水を繊維原料と組み合わせることによって行われる。次に、水および繊維は第１懸濁液を形成するために混合され、繊維を短くするために第１ディスクリファイナーによって処理される。ディスクリファイナーは繊維を１０ｃｍ以下の平均長さにカットする。ディスクリファイナーはまた、繊維を部分的にフィブリル化し、部分的に素練りするであろう。前に加えられなかった他の繊維は、このやり方で短くすることができ、第２処理懸濁液をまた形成する。次に、他の繊維（または、水中で処理された場合、第２懸濁液）が第１懸濁液と組み合わせられる。
【００４４】
他の原料が加えられる前もしくは加えられた後に、または加えられる時に、必要ならば、全原料の９５〜９９重量％に水濃度を上げるためにもっと水が追加される。全原料が組み合わせられた後に、それらは、必要ならば、実質的に均一なスラリーを達成するために混合することができる。
【００４５】
スラリー中の原料は次に一緒に、すなわち、同時に共精製される。この精製工程は、アクリルおよびパラ−アラミド繊維のすべてまたは実質的にすべてが不規則形状のフィブリル化繊維状構造体へ変換されるように、懸濁液中の固形分をフィブリル化する、カットするおよび素練りすることを含む。この精製工程はまた、精製スラリーが実質的に均一であるように全固形分を分散させる。次に水が本方法の第１実施形態におけるように除去される。両方法とも同じまたは実質的に同じアクリルおよびパラ−アラミドパルプを製造する。
【００４６】
本発明のパルプ
本発明の方法によって製造された生成製品は、製品での補強材としての使用のためのアクリルおよびパラ−アラミドパルプである。該パルプは（ａ）不規則形状のアクリル繊維状構造体、（ｂ）不規則形状のパラ−アラミド繊維状構造体、（ｃ）場合により実質的にフィブリルのない粒状パラ−アラミド粒子、（ｄ）場合により他の少ない添加剤、ならびに（ｅ）水を含んでなる。
【００４７】
パルプ中の個々の原料成分の濃度は、もちろん、パルプの製造に使用される対応する原料の前述した濃度に対応する。
【００４８】
不規則形状のアクリルおよびパラ−アラミド・フィブリル化繊維状構造体はスタークおよびフィブリルを有する。アクリル・フィブリルおよび／またはスタークは、パラ−アラミド・フィブリルおよび／またはスタークと実質的に絡んでいる。フィブリルは重要であり、パルプおよび最終製品中で隣接する粒子に付着するおよびそれらを保持するホックまたはファスナーまたは触手として働き、それによって最終製品に完全性を提供する。
【００４９】
アクリルおよびパラ−アラミド・フィブリル化繊維状構造体は好ましくは５ｍｍ以下、より好ましくは０．１〜４ｍｍ、最も好ましくは０．１〜３ｍｍの平均最大寸法を有する。アクリルおよびパラ−アラミド・フィブリル化繊維状構造体は好ましくは１．３ｍｍ以下、より好ましくは０．７〜１．２ｍｍ、最も好ましくは０．７５〜１．１ｍｍの長さ加重平均を有する。
【００５０】
パラ−アラミド粒子がパルプ中に含まれる場合、アクリルおよびパラ−アラミド繊維状構造体はまたさらに、これらのより丸い、実質的にフィブリルのないパラ−アラミド粒子の少なくとも幾つかに接触し、その周りに部分的にラップされる。これらのパラ−アラミド粒子はまた好ましくは少なくとも５０ミクロン、より好ましくは５０〜１００ミクロン、最も好ましくは５０〜７５ミクロンの寸法を有する。アクリルおよびパラ−アラミド繊維状構造体上のおよびそれに沿ったフィブリルは、より丸い、実質的にフィブリルのないパラ−アラミド粒子に接触し、その周りに部分的なコクーンを形成することができる。
【００５１】
アクリルおよびパラ−アラミドパルプは、同じ材料の実質的な凝集体または集合体を含まない。さらに、パルプは、１００〜７００ｍｌ、好ましくは２５０〜４５０ｍｌの、その排水特性の尺度である、ＴＡＰＰＩ（パルプ製紙業界技術協会）試験Ｔ  ２２７  ｏｍ−９２によって測定されるようなカナダ標準ろ水度（ＣＳＦ）を有する。
【００５２】
パルプの表面積はフィブリル化の程度の尺度であり、パルプから製造された製品の間隙率に影響を及ぼす。好ましくは、本発明のパルプの表面積はグラム当たり７〜１１平方メートルである。
【００５３】
図４は、本発明の方法により製造されたアクリルおよびパラ−アラミドパルプの顕微鏡写真の画像である。
【００５４】
補強材、ならびに摩擦材料およびシーリング材の全体にわたって実質的に均一に分散されたアラミド粒子および繊維状構造体は、パラ−アラミドポリマーの高温特性とパラ−アラミド繊維のフィブリル化傾向とによって、補強の多くのサイトおよび耐摩耗性の向上を提供すると考えられる。共精製された時に、アクリルおよびパラ−アラミド材料のブレンディングは非常に密であるので、摩擦材料またはシーリング材で、幾らかのパラ−アラミド繊維状構造体はアクリル構造体の近くに常にあり、だからサービスの応力および摩耗は常に共有される。
【００５５】
シーリング材料
本発明はさらに、シーリング材およびシーリング材の製造方法に関する。シーリング材は、流体および／またはガスの排出を防ぐためのバリア中にまたはバリアとして使用され、そして２つの品目が合流する汚染物質の侵入を防ぐために使用される。シーリング材用の例示的な用途はガスケットにある。シーリング材は、バインダー、場合により少なくとも１つの充填材、および本発明のアクリルおよびパラ−アラミドパルプを含んでなる繊維状補強材を含んでなる。好適なバインダーには、ニトリルゴム、ブタジエンゴム、ネオプレン、スチレン−ブタジエンゴム、ニトリル−ブタジエンゴム、およびそれらの混合物が含まれる。バインダーは、すべての他の出発原料と共に加えることができる。バインダーは典型的には、乾燥原料が一緒に混合されるガスケット製造方法の第１工程で加えられる。他の原料には、場合により、バインダーに充填材およびパルプの表面をコートさせるための、未硬化ゴム粒子およびゴム溶剤、または溶剤中のゴムの溶液が含まれる。好適な充填材には、硫酸バリウム、粘土、タルク、およびそれらの混合物が含まれる。
【００５６】
シーリング材の好適な製造方法は、例えば、ビーター添加法もしくはガスケットが材料のスラリーから製造される湿式法、または原料がエラストマーまたはゴム溶液中で組み合わされるカレンダー掛け法もしくは乾式法と呼ばれるものである。
【００５７】
摩擦材料
本発明のパルプは摩擦材料で補強材として使用することができる。「摩擦材料」とは、運動のエネルギーを止めるまたは移動させるための摩擦係数などのそれらの摩擦特性、高温での安定性、耐摩耗性、騒音および振動減衰特性などのために使用される材料を意味する。摩擦材料のための例示的な用途には、ブレーキパッド、ブレーキブロック、乾式クラッチ上張り、クラッチ面セグメント、ブレーキパッド裏張り／絶縁層、自動車変速機紙、および摩擦紙が含まれる。
【００５８】
この新しい用途を勘案して、本発明はさらに摩擦材料および摩擦材料の製造方法に関する。具体的には、摩擦材料は摩擦調整剤、場合により少なくとも１つの充填材、バインダー、ならびに本発明のアクリルおよびパラ−アラミドパルプを含んでなる繊維状補強材を含んでなる。好適な摩擦調整剤は、鉄、銅および亜鉛などの金属粉末；マグネシウムおよびアルミニウムの酸化物などの研磨材；合成および天然グラファイト、ならびにモリブデンおよびジルコニウムの硫化物などの滑剤；ならびに合成ゴムおよびカシューナッツ殻樹脂粒子などの有機摩擦調整剤である。好適なバインダーは、フェノール樹脂（すなわち、ストレート（１００％）フェノール樹脂およびゴムまたはエポキシで変性された様々なフェノール樹脂）、メラミン樹脂、エポキシ樹脂およびポリイミド樹脂、ならびにそれらの混合物などの熱硬化性樹脂である。好適な充填材には、バライト、炭酸カルシウム、ウォラストナイト、タルク、様々な粘土、およびそれらの混合物が含まれる。
【００５９】
摩擦材料の実際の製造工程は、所望の摩擦材料のタイプに依存して変動することができる。例えば、成形摩擦部品の製造方法は一般に、所望の原料を金型中で組み合わせ、部品を硬化させ、そして造形し、熱処理し、必要に応じて部品を研削することを含む。自動車変速機紙および摩擦紙は一般に、所望の原料をスラリーで組み合わせ、通常の製紙法を用いて抄紙機で紙を製造することによって製造することができる。
【００６０】
試験方法
次の試験方法を次の実施例で用いた。
【００６１】
カナダ標準ろ水度（ＣＳＦ）は、水が粒子のスラリーまたは分散系から流出する容易さの周知の尺度である。ろ水度はＴＡＰＰＩ試験Ｔ２２７によって測定する。当該試験の実施から得られたデータは、カナダろ水度数として表され、それは指定条件下に水性スラリーから流出する水のミリリットルを表す。大きな数は、高いろ水度および水が流出する高い傾向を示唆する。低い数は、分散系がゆっくり排水する傾向を示唆する。より大きい数のフィブリルは水が紙形成マットを通って流出する速度を下げるので、ろ水度はパルプのフィブリル化の程度に反比例する。
【００６２】
長さ加重平均は、「ファイバーエキスパート（ＦｉｂｅｒＥｘｐｅｒｔ）」卓上分析計（現在パルプエキスパート（ＰｕｌｐＥｘｐｅｒｔ）ＦＳとしても知られる、フィンランド国ヘルシンキのメトソ・オートメーション（Ｍｅｔｓｏ  Ａｕｔｏｍａｔｉｏｎ  ｏｆ  Ｈｅｌｓｉｎｋｉ，Ｆｉｎｌａｎｄ）から入手可能な）を用いて測定する。この分析計は、パルプスラリーが分析計を通って流れる時にデジタルＣＣＤカメラでパルプの写真画像を撮影し、次に組み込みコンピューターがこれらの画像中の繊維を解析し、それらの長さ加重平均を計算する。
【００６３】
温度：
すべての温度は度摂氏（℃）単位で測定する。
【００６４】
デニールはＡＳＴＭ  Ｄ  １５７７に従って測定し、繊維の９０００メートルのグラム単位の重量として表されるような繊維の線密度である。デニールは、独国ミュンヘンのテキステクノ（Ｔｅｘｔｅｃｈｎｏ  ｏｆ  Ｍｕｎｉｃｈ，Ｇｅｒｍａｎｙ）製のヴィブロスコープ（Ｖｉｂｒｏｓｃｏｐｅ）で測定する。デニール掛け（１０／９）はデシテックス（ｄｔｅｘ）に等しい。
【実施例】
【００６５】
本発明はここで、次の具体的な実施例によって例示される。すべての部および百分率は、特に明記しない限り重量による。本発明の方法に従って調製される実施例は、数値によって表示される。
【００６６】
実施例１
本発明の本実施例では、本発明のパルプを、パラ−アラミド繊維およびアクリルステープルの供給原料から製造した。２インチのカット長さを有する、および３ｄｐｆ（フィラメント当たり３．３デシテックス）のフィラメント線密度を有するアクリルステープルを、ミズーリ州セントルイス（Ｓｔ．Ｌｏｕｉｓ，ＭＯ）にオフィスのあるソルーチア社（Ｓｏｌｕｔｉａ，Ｉｎｃ．）から入手した。１／４インチカット長さを有する、商業的に入手可能なケブラー（ＫＥＶＬＡＲ）（登録商標）銘柄フロック、スタイル（Ｓｔｙｌｅ）１Ｆ１７８の形でのパラ−アラミド繊維を、デラウェア州ウィルミントンにオフィスのあるイー・アイ・デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から入手した。
【００６７】
アクリルステープルおよび水を一緒に１０ミルのプレート隙間設定を用いるスプラウト−ワルデロン１２インチ・シングルディスク・リファイナー（Ｓｐｒｏｕｔ−Ｗａｌｄｒｏｎ  １２”  Ｓｉｎｇｌｅ  Ｄｉｓｃ  Ｒｅｆｉｎｅｒ）中へ直接供給し、１３ｍｍの範囲の許容し得る加工長さに達するべく予備パルプ化した。
【００６８】
予備パルプ化アクリル繊維およびカットしたパラ−アラミド繊維プラス水を次に、５０重量％パラ−アラミド繊維および５０重量％アクリルステープルの固形分濃度で高度に攪拌される混合タンク中へ組み合わせ、約２〜３重量％の全原料濃度の均一なポンプ送液可能なスラリーを形成するために混合した。スラリーを次に、スプラウト−ワルデロン１２インチ・シングルディスク・リファイナーに通して再循環させ、共精製した。
【００６９】
リファイナーは同時に、
（１）パラ−アラミド繊維およびアクリルステープルをフィブリル化し、カットし、素練りして、スタークおよびフィブリルを有する不規則形状の繊維状構造体とした。
（２）精製スラリーが、前に定義された通りである、実質的に均一であるように全固形分を分散させた。
【００７０】
この精製スラリーを次に、フィルターバッグを用いて濾過し、加圧によって脱水し、大きなジップロック（ＺＩＰＬＯＣ）（登録商標）タイプ貯蔵バッグに入れた。繊維状構造体は５ｍｍ以下の平均最大寸法、およびファイバーエキスパート（登録商標）によって測定した時に、１．３ｍｍ以下の長さ加重平均を有した。
【００７１】
実施例２
本実施例は、共精製パルプをパラ−アラミド繊維およびアクリル繊維の供給原料から製造することができる別の方法を例示する。ソルーチア社から入手可能な２インチのカット長さを有するおよび３ｄｐｆ（フィラメント当たり３．３デシテックス）のフィラメント線密度を有するアクリルステープルを、ほとんどの繊維が３／４インチ（１．９１ｃｍ）より短く、平均して約１／２インチ（１．２７ｃｍ）長さとなるランダム長さ繊維を生み出すために直角に２〜３回ギロチンカッターでカットする。
【００７２】
ボビン上でイー・アイ・デュポン・ドゥ・ヌムール・アンド・カンパニーから入手可能な、商業的に入手可能なケブラー（登録商標）銘柄マルチフィラメント糸の形でのパラ−アラミド繊維は、パラ−アラミド糸をルーマス・カッター（Ｌｕｍｍｕｓ  Ｃｕｔｔｅｒ）（ジョージア州コロンバス（Ｃｏｌｕｍｂｕｓ，Ｇｅｏｒｇｉａ）にオフィスのあるルーマス・インダストリーズ（Ｌｕｍｍｕｓ  Ｉｎｄｕｓｔｒｉｅｓ）から入手可能な）で名目上１／２インチ（１．２７ｃｍ）カット長さにカットすることによって製造する。当初はボビン上になく、多様な長さのものである他のケブラー（登録商標）銘柄パラ−アラミド繊維は、ほとんどの繊維が３／４インチ（１．９１ｃｍ）より短く、平均して約１／２インチ（１．２７ｃｍ）長さとなるランダム長さ繊維を生み出すために直角に２〜３回ギロチンカッターでカットする。
【００７３】
上記のように製造した２つの原料プラス水を次に、５０重量％パラ−アラミド繊維および５０重量％アクリル繊維の固形分濃度でハイドロパルパー（ｈｙｄｒａｐｕｌｐｅｒ）と呼ばれる高度に攪拌される混合タンク中へ組み合わせ、約２〜３重量％の全原料の全固形分濃度を有する実質的に均一なポンプ送液可能なスラリーを形成するために混合する。スラリーを、米国特許第４，４７２，２４１号明細書に記載されるような、一連の３つのリファイナーを通してポンプ送液する。リファイナーは同時に、
（１）アクリル繊維およびパラ−アラミド繊維をフィブリル化し、カットしおよび素練りして、スタークおよびフィブリルを有する不規則形状の繊維状構造体とし、そして
（２）精製スラリーが、前に定義された通りである、実質的に均一であるように、全固形分を分散させる。
【００７４】
この精製スラリーを次に、水平フィルターを用いて脱水し、湿潤パルプにとって所望の５０全重量％の含水率までオーブン中で乾燥させる。湿潤パルプを次にベーラーによってベールへ包装する。ファイバーエキスパート（登録商標）によって測定した時に、パルプ中の原料のすべてが１．３ｍｍ以下の長さ加重平均を有する。
【００７５】
実施例３
本実施例は、本発明のさらなるプロセス工程およびパルプの別の実施形態を例示する。実施例２の手順に従う。しかしながら、パルプを水平フィルターで脱水した後、水をさらに除去するためにパルプを機械プレスでプレスし、次にパルプを、プレスした湿潤パルプをより良好に分離するために毛羽立て機（Ｆｌｕｆｆｅｒ）（カリフォルニア州サンタローザ（Ｓａｎｔａ  Ｒｏｓａ，Ｃａｌｉｆｏｒｎｉａ）にオフィスのあるベペックス・コーポレーション（Ｂｅｐｅｘ  Ｃｏｒｐｏｒａｔｉｏｎ）から入手可能な）を用いて毛羽立てる。毛羽立てた湿潤パルプを次に、水分およそ８全重量％までオーブン中で乾燥させ、次に、乾燥パルプをさらに毛羽立て、そして分散させるために米国特許第５，０８４，１３６号明細書に開示されているようなウルトラローター（独国ヴォイステルハウゼル（Ｖｏｉｓｔｅｒｈａｕｓｅｒ，Ｇｅｒｍａｎｙ）にオフィスのあるアルテンブルゲル・マシーネン・ジャッカリングＧｍｂＨ（Ａｌｔｅｎｂｕｒｇｅｒ  Ｍａｃｈｉｎｅｎ  Ｊａｃｋｅｒｉｎｇ  ＧｍｂＨ）から入手可能なモデルＩＩＩＡ）でさらに処理する。乾燥パルプを次にベールへ包装する。ファイバーエキスパート（登録商標）によって測定した時に、パルプ中の原料のすべてが１．３ｍｍ以下の長さ加重平均を有する。
【００７６】
実施例４
本実施例は、本発明のパルプの別の実施形態を例示する。パラ−アラミド繊維の１／３重量をパラ−アラミド粒子で置き換えたことを除いて実施例２の方法に従う。パラ−アラミド樹脂粒子は、米国特許第３，８８４，８８１号明細書に略開示されているように、しかし溶媒から沈澱する断片様ポリマーを生み出す溶媒としてＮ−メチルピロリドン／塩化カルシウムを使用してパラ−フェニレンジアミンと塩化テレフタロイルとをスクリュー押出機で連続的に反応させることによって製造する。溶媒を抜き出し、ポリマー断片を洗浄し、混合した粒度の粒状粉体へ乾燥する。パラ−アラミド樹脂粒子を次に、パラ−アラミド繊維を実施例２で処理したのと実質的に同じように処理する。しかしながら、リファイナーは繊維を精製するだけでなく、パラ−アラミド粒子をまたカットするおよび／または素練りしてより丸い、実質的にフィブリルのない粒子とする。脱水後に、５０全重量パーセントの含水率を有する生成パルプの幾らかを次にベールへ包装する。生じたパルプの残りをおよそ８全重量パーセントの含水率までさらにプレスし、次に毛羽立てし、分散させ、実施例３におけるように包装する。ファイバーエキスパート（登録商標）によって測定した時に、パルプ中の原料のすべてが１．３ｍｍ以下の長さ加重平均を有する。
【００７７】
実施例５
本発明のパルプを組み込んだディスク・ブレーキパッドを以下の方法で製造した。７重量％カシューナッツ殻樹脂、１７重量％無機充填材、２１重量％グラファイト、コークおよび滑剤、１８重量％無機研磨材、ならびに１６重量％軟質金属の混合物を含んでなる、およそ２０キログラムの非アスベスト含有ベース・コンパウンド粉体を、５０リットルのリトルフォード（Ｌｉｔｔｌｅｆｏｒｄ）ミキサーで１０〜２０分間一緒に混合した。該ミキサーは、「南部連合旗」形状の翼付きの２つの高速細断機とより遅い回転プラウとを有した。
【００７８】
５キログラムの十分にブレンドされたベース・コンパウンド粉体を次に、該コンパウンド粉体およびパルプの組み合わせた重量を基準にして３．８重量％の量で本発明のパルプ（５０重量％パラ−アラミドおよび５０重量％アクリル繊維である共精製パルプ）と組み合わせた。パルプを次に、追加の５〜１０分間混合することによってベース・コンパウンド粉体中に分散させた。いったん混合すると、生じたブレーキパッド組成物は、パルプの検出可能な混乱またはいかなる構成要素の分離も本質的に全くなしに、繊維がベース・コンパウンド粉体中に十分に分散され、該粉体で完全にコートされた通常の外観を有した。
【００７９】
ブレーキパッド組成物を次に、前輪ディスク・ブレーキパッド用の１個取りスチール金型中へ注ぎ込み、約５／８インチ（１６ｍｍ）の標準厚さにコールドプレスし、次に金型から取り出して２００グラムのおよその重量を有する予成形ブレーキパッドを形成した。プリフォームは過剰のスプリングバックまたは膨れを全く持たず、損傷なしに通常の取扱いに耐えるのに十分に頑強であった。１２の複製プリフォームを製造した。プリフォームを次に２つの多数個取り金型に入れ、市販のプレスに入れ、フェノール反応ガスを脱出させるために定期的に圧力放出しながら、３００°Ｆ（１４９℃）で約１５分間プレス硬化させ（バインダーフェノール系の架橋および反応）、フェノール系バインダー架橋を完結させるための３４０°Ｆ（１７１℃）で４時間の軽く拘束されたオーブン硬化がそれに続いた。硬化した成形パッドを次に、約半インチ（１３ｍｍ）の所望の厚さに研削した。等量の全パラ−アラミドパルプまたはアクリルパルプを含有する市販のブレーキパッドと目視により比較した時に、試験パッドは見分けがつかず、受け板穴中への良好なコンパウンド流れ込みを有し、エッジ切れ端を全く持たなかった。
【００８０】
本発明のパルプを組み込んだブレーキパッドのサンプルを次に、その摩擦性能を測定するために試験した。試験パッドからの、典型的には１インチ×１インチおよび約３／１６インチ（５ｍｍ）厚さの切り取り試片を、加熱されたスチールドラムに向けての一定圧力および制御温度引きずり試験中にホットおよびコールド摩擦係数を測定するために試験プロトコール自動車技師協会（Ｓｏｃｉｅｔｙ  ｏｆ  Ａｕｔｏｍｏｔｉｖｅ  Ｅｎｇｉｎｅｅｒｓ）（ＳＡＥ）Ｊ６６１を用いて、リンク・エンジニアリング、ミシガン州デトロイト（Ｌｉｎｋ  Ｅｎｇｉｎｅｅｒｉｎｇ，Ｄｅｔｒｏｉｔ，ＭＩ）から入手可能な追跡機（Ｃｈａｓｅ  Ｍａｃｈｉｎｅ）で評価した。サンプルを摩耗（厚さロス）について定期的に測定した。これを、他の複製パッドからカットしたあと２つの試験サンプルで繰り返した。本発明のパルプを組み込んだブレーキパッドのサンプルは、実質的に等量の全パラ−アラミドパルプを含有する商業的に入手可能なパッドと実質的に同等のホットおよびコールド摩擦性能を示した。試験はさらに、パッド−パッド均一性および平均摩擦格付けもまた実質的に同等であることを示唆した。
【００８１】
パッドを次に、試験プロトコールＪ２６８１（ＩＳＯ−ＳＷＧ４）を用いて動力計（ミシガン州デトロイトのリンク・テスティング・ラボラトリーズ社（Ｌｉｎｋ  Ｔｅｓｔｉｎｇ  Ｌａｂｏｒａｔｏｒｉｅｓ，Ｉｎｃ  ｉｎ  Ｄｅｔｒｏｉｔ，ＭＩ）での２８９．０ｍｍの回転半径のシングルピストン動力計）を用いて様々なブレーキ条件下に摩擦および摩耗について試験した。この試験は、それぞれ５〜２００ブレーキ適用の１７シナリオよりなり、加えられたブレーキ圧力、温度、ブレーキ速度および減速度に応じた摩擦係数を測定した。この試験はまた２つの高温フェード部分を有し、試験の間にブレーキパッドは一定減速中に次第に高い初期温度にさらされ、６００℃を超える温度に達した。摩耗は、試験（６０８ブレーキ適用）の終わりにパッドの厚さおよび重量の減少として測定した。本実施例のコンパウンドで製造したパッドについての結果は、非常に少ないフェードおよび十分に回復されたフェード（ここで、フェードは最高温度ブレーキ適用での摩擦のロスと定義される）、非フェード部分での０．２５〜０．４の許容し得る摩擦係数、パッド表面亀裂がないこと、ならびにパッドおよびローターの両方について許容し得る摩耗速度を示した。
【００８２】
実施例６
本実施例は、どのようにして本発明のパルプをシーリング用途向けビーター添加ガスケット中へ組み込むことができるかを例示する。スラリーを形成するために水、ゴム、ラテックス、充填材、化学薬品、および本発明のパルプを所望量で組み合わせる。循環網篩（抄紙機スクリーンまたはワイヤなど）で、スラリーからその水分を大部分流出させ、スラリーを加熱トンネル中で乾燥させ、約２．０ｍｍの最大厚さを有する材料を形成するために加熱カレンダーロールで加硫する。この材料を、液圧プレスまたは２ロールカレンダーで圧縮し、それは密度を高め、シール適性を向上させる。
【００８３】
かかるビーター添加ガスケット材料は一般に、同等の圧縮繊維材料ほど良好なシール適性を持たず、中程度圧力・高温用途に最適である。ビーター添加ガスケットは、補助エンジンガスケットまたは、さらなる加工後にシリンダーヘッド・ガスケットの製造に適用性を見いだす。この目的のために、半完成製品を、スパイク付き金属シートの両面上へ積層し、スパイクによって所定の位置に物理的に固定する。
【００８４】
実施例７
本実施例は、どのようにして本発明のパルプをカレンダー掛け法により製造されるガスケット中へ組み込むことができるかを例示する。実施例６と同じ原料、マイナス水を一緒に十分に乾式混合し、次に適切な溶剤を用いて調製したゴム溶液とブレンドする。
【００８５】
混合後に、コンパウンドを次に一般にバッチでロールカレンダーに搬送する。カレンダーは、冷却される小さなロールと加熱される大きなロールとよりなる。コンパウンドを供給し、２つのロールの回転運動によってカレンダーニップ中へ引っ張る。コンパウンドは、圧力に依存して、概して約０．０２ｍｍ厚さの層で熱い下方ロールの周りに付着し、巻き付いてビルトアップ・コンパウンド層からできたガスケット材料を形成する。その際、溶剤は蒸発し、エラストマーの加硫が始まる。
【００８６】
いったん所望のガスケット材料厚さが達成されると、ロールを停止し、ガスケット材料を熱いロールから切り離し、所望のサイズにカットしおよび／または穴を開ける。追加のプレスまたは加熱は全く必要とされず、材料はいつでもガスケットとして機能する。このように約７ｍｍ厚さ以下のガスケットを製造することができる。しかしながら、このように製造されたほとんどのガスケットは、はるかにより薄く、普通は厚さが約３ｍｍ以下である。
【図面の簡単な説明】
【００８７】
【図１】本発明に従って「湿潤」パルプを製造するための湿式法を行う装置のブロック図である。
【図２】本発明に従って「乾燥」パルプを製造するための乾式法を行う装置のブロック図である。
【図３】本発明の方法への任意の原料として使用されるパラ−アラミド粒子の顕微鏡写真の画像である。
【図４】本発明の方法に従って製造されたパルプの顕微鏡写真の画像である。
【図１】
2008503660.tif 000004
【図２】
2008503660.tif 000005
【図３】
2008503660.tif 000006
【図４】
2008503660.tif 000007
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
（ａ）（１）全アクリル繊維の少なくとも８５重量％であるアクリロニトリル単位を含んでなるアクリル繊維であって、原料中の全固形分の１０〜９０重量％であり、１０ｃｍ以下の平均長さを有する繊維、
（２）原料中の全固形分の１０〜９０重量％であり、そして１０ｃｍ以下の平均長さを有するパラ−アラミド繊維、および
（３）全原料の９５〜９９重量％である水
を含むパルプ原料を組み合わせる工程と、
（ｂ）原料を実質的に均一なスラリーに混合する工程と、
（ｃ）同時に
（１）アクリル繊維およびパラ−アラミド繊維をフィブリル化し、カットしそして素練りして、スタークおよびフィブリル付きの不規則形状のフィブリル化繊維状構造体とし、そして
（２）精製スラリーが実質的に均一であるように全固形分を分散させる
ことによってスラリーを共精製する工程と、
（ｄ）精製スラリーから水を除去して水６０全重量％以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法。
【請求項２】
（ａ）水と、
（１）全アクリル繊維の少なくとも８５重量％であるアクリロニトリル単位を含んでなるアクリル繊維であって、パルプ中の全固形分の１０〜９０重量％である繊維、および
（２）パルプ中の全固形分の１０〜９０重量％であるパラ−アラミド繊維
よりなる群からの第１繊維とを含む原料を組み合わせる工程と、
（ｂ）組み合わせ原料を実質的に均一な懸濁液に混合する工程と、
（ｃ）懸濁液をディスクリファイナーで精製する工程であって、繊維を１０ｃｍ以下の平均長さを有するようにカットし、かつ、繊維の少なくとも幾らかをフィブリル化しそして素練りして不規則形状のフィブリル化繊維状構造体とする工程と、
（ｄ）精製懸濁液、１０ｃｍ以下の平均長さを有する（ａ）の群（１および２）の第２繊維、ならびに、必要ならば、水濃度を全原料の９５〜９９重量％に上げるための水を含む原料を組み合わせる工程と、
（ｅ）必要ならば、実質的に均一な懸濁液を形成するために原料を混合する工程と、
（ｄ）同時に
（１）アクリルおよびパラ−アラミド繊維のすべてまたは実質的にすべてがスタークおよびフィブリル付きの不規則形状のフィブリル化アクリルおよびパラ−アラミド繊維状構造体へ変換されるように、懸濁液中の固形分をフィブリル化し、カットしそして素練りし、そして
（２）精製スラリーが実質的に均一であるように全固形分を分散させる
ことによって混合懸濁液を共精製する工程と、
（ｈ）精製スラリーから水を除去し水６０全重量％以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法。
【請求項３】
（ａ）全アクリル繊維状構造体の少なくとも８５重量％であるアクリロニトリル単位を含んでなる不規則形状のアクリル繊維状構造体であって、全固形分の１０〜９０重量％である構造体、
（ｂ）全固形分の１０〜９０重量％である不規則形状のパラ−アラミド繊維状構造体、および
（ｃ）全体パルプの４〜６０重量％である水
を含んでなり、
それによってアクリルおよびパラ−アラミド繊維状構造体が５ｍｍ以下の平均最大寸法、１．３ｍｍ以下の長さ加重平均、ならびにスタークおよびフィブリルを有し、ここでアクリル・フィブリルおよび／またはスタークがパラ−アラミド・フィブリルおよび／またはスタークと実質的に絡んでいる、
補強材としての使用のためのアクリルおよびパラ−アラミドパルプ。
【請求項４】
摩擦調整剤、
バインダー、および
請求項３に記載のパルプを含んでなる繊維状補強材
を含んでなる摩擦材料。
【請求項５】
バインダー、および
請求項３に記載のパルプを含んでなる繊維状補強材
を含んでなるシーリング材。
【手続補正２】
【補正対象書類名】明細書
【補正対象項目名】００８６
【補正方法】変更
【補正の内容】
【００８６】
いったん所望のガスケット材料厚さが達成されると、ロールを停止し、ガスケット材料を熱いロールから切り離し、所望のサイズにカットしおよび／または穴を開ける。追加のプレスまたは加熱は全く必要とされず、材料はいつでもガスケットとして機能する。このように約７ｍｍ厚さ以下のガスケットを製造することができる。しかしながら、このように製造されたほとんどのガスケットは、はるかにより薄く、普通は厚さが約３ｍｍ以下である。
本発明の主な特徴及び態様を示せば以下のとおりである。
１．（ａ）（１）全アクリル繊維の少なくとも８５重量％であるアクリロニトリル単位を含んでなるアクリル繊維であって、原料中の全固形分の１０〜９０重量％であり、１０ｃｍ以下の平均長さを有する繊維、
（２）原料中の全固形分の１０〜９０重量％であり、そして１０ｃｍ以下の平均長さを有するパラ−アラミド繊維、および
（３）全原料の９５〜９９重量％である水
を含むパルプ原料を組み合わせる工程と、
（ｂ）原料を実質的に均一なスラリーに混合する工程と、
（ｃ）同時に
（１）アクリル繊維およびパラ−アラミド繊維をフィブリル化し、カットしそして素練りして、スタークおよびフィブリル付きの不規則形状のフィブリル化繊維状構造体とし、そして
（２）精製スラリーが実質的に均一であるように全固形分を分散させる
ことによってスラリーを共精製する工程と、
（ｄ）精製スラリーから水を除去して水６０全重量％以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法。
２．アクリル繊維が１０デシテックス以下の線密度を有し、そして
パラ−アラミド繊維が２．５デシテックス以下の線密度を有する
上記１に記載の方法。
３．パルプが同じ材料の実質的な凝集体を含まない上記１に記載の方法。
４．原料が、
原料中の全固形分の５０重量％以下であり、そして５０〜２０００ミクロンの平均最大寸法を有する実質的にまたは完全にフィブリルのない粒状パラ−アラミド粒子をさらに含んでなり、そして
精製工程で、パラ−アラミド粒子の少なくとも幾つかを素練りしてより小さい、より丸い、実質的にフィブリルのない粒子とし、
それによって、製造されたアクリルおよびパラ−アラミドパルプで、アクリルおよびパラ−アラミド繊維状構造体が、より丸い、実質的にフィブリルのないパラ−アラミド粒子の少なくとも幾つかに接触し、そしてその周りに部分的にラップされる
上記１に記載の方法。
５．組み合わせ工程で、アクリル繊維が全固形分の２５〜６０重量％を含んでなる上記１に記載の方法。
６．組み合わせ工程で、パラ−アラミド繊維が全固形分の４０〜７５重量％を含んでなる上記１に記載の方法。
７．除去工程後に、水が全体パルプの４〜６０重量％であり、そしてパルプが１００〜７００ｍｌのカナダ標準ろ水度（ＣＳＦ）を有する上記１に記載の方法。
８．精製工程が混合スラリーを一連のディスクリファイナーに通すことを含んでなる上記１に記載の方法。
９．（ａ）水と、
（１）全アクリル繊維の少なくとも８５重量％であるアクリロニトリル単位を含んでなるアクリル繊維であって、パルプ中の全固形分の１０〜９０重量％である繊維、および
（２）パルプ中の全固形分の１０〜９０重量％であるパラ−アラミド繊維
よりなる群からの第１繊維とを含む原料を組み合わせる工程と、
（ｂ）組み合わせ原料を実質的に均一な懸濁液に混合する工程と、
（ｃ）懸濁液をディスクリファイナーで精製する工程であって、繊維を１０ｃｍ以下の平均長さを有するようにカットし、かつ、繊維の少なくとも幾らかをフィブリル化しそして素練りして不規則形状のフィブリル化繊維状構造体とする工程と、
（ｄ）精製懸濁液、１０ｃｍ以下の平均長さを有する（ａ）の群（１および２）の第２繊維、ならびに、必要ならば、水濃度を全原料の９５〜９９重量％に上げるための水を含む原料を組み合わせる工程と、
（ｅ）必要ならば、実質的に均一な懸濁液を形成するために原料を混合する工程と、
（ｄ）同時に
（１）アクリルおよびパラ−アラミド繊維のすべてまたは実質的にすべてがスタークおよびフィブリル付きの不規則形状のフィブリル化アクリルおよびパラ−アラミド繊維状構造体へ変換されるように、懸濁液中の固形分をフィブリル化し、カットしそして素練りし、そして
（２）精製スラリーが実質的に均一であるように全固形分を分散させる
ことによって混合懸濁液を共精製する工程と、
（ｈ）精製スラリーから水を除去し水６０全重量％以下とする工程と
を含んでなり、
それによって、５ｍｍ以下の平均最大寸法、１．３ｍｍ以下の長さ加重平均を有するアクリルおよびパラ−アラミド繊維状構造体でアクリルおよびパラ−アラミドパルプを製造し、そしてアクリル・フィブリルおよび／またはスタークがパラ−アラミド・フィブリルおよび／またはスタークと実質的に絡んでいる、補強材としての使用のためのアクリルおよびパラ−アラミドパルプの製造方法。
１０．原料が、
原料中の全固形分の５０重量％以下であり、そして５０〜２０００ミクロンの平均最大寸法を有する実質的にまたは完全にフィブリルのない粒状パラ−アラミド粒子をさらに含んでなり、そして
第１か第２精製工程かのどちらかで、パラ−アラミド粒子の少なくとも幾つかを素練りしてより小さい、より丸い、実質的にフィブリルのない粒子とし、
それによって、製造されたアクリルおよびパラ−アラミドパルプで、アクリルおよびパラ−アラミド繊維状構造体が、より丸い、実質的にフィブリルのないパラ−アラミド粒子の少なくとも幾つかに接触し、そしてその周りに部分的にラップされる
上記９に記載の方法。
１１．除去工程後に、不規則形状のアクリル繊維状構造体が全固形分の２５〜６０重量％である上記９に記載の方法。
１２．除去工程後に、不規則形状のパラ−アラミド繊維状構造体が全固形分の４０〜７５重量％である上記９に記載の方法。
１３．除去工程後に、水が全体パルプの４〜６０重量％であり、そしてパルプが１００〜７００ｍｌのカナダ標準ろ水度（ＣＳＦ）を有する上記９に記載の方法。
１４．（ａ）全アクリル繊維状構造体の少なくとも８５重量％であるアクリロニトリル単位を含んでなる不規則形状のアクリル繊維状構造体であって、全固形分の１０〜９０重量％である構造体、
（ｂ）全固形分の１０〜９０重量％である不規則形状のパラ−アラミド繊維状構造体、および
（ｃ）全体パルプの４〜６０重量％である水
を含んでなり、
それによってアクリルおよびパラ−アラミド繊維状構造体が５ｍｍ以下の平均最大寸法、１．３ｍｍ以下の長さ加重平均、ならびにスタークおよびフィブリルを有し、ここでアクリル・フィブリルおよび／またはスタークがパラ−アラミド・フィブリルおよび／またはスタークと実質的に絡んでいる、
補強材としての使用のためのアクリルおよびパラ−アラミドパルプ。
１５．全固形分の５０重量％以下である実質的にまたは完全にフィブリルのない粒状パラ−アラミド粒子をさらに含んでなる上記１４に記載のアラミドパルプ。
１６．不規則形状のアクリル繊維状構造体が全固形分の２５〜６０重量％である上記１４に記載のパルプ。
１７．不規則形状のパラ−アラミド繊維状構造体が全固形分の４０〜７５重量％である上記１４に記載のパルプ。
１８．水が全体パルプの４〜６０重量％であり、そしてパルプが１００〜７００ｍｌのカナダ標準ろ水度（ＣＳＦ）を有する上記１４に記載のパルプ。
１９．摩擦調整剤、
バインダー、および
上記１４に記載のパルプを含んでなる繊維状補強材
を含んでなる摩擦材料。
２０．摩擦調整剤が金属粉末、研磨材、滑剤、有機摩擦調整剤、およびそれらの混合物よりなる群から選択され、そして
バインダーが熱硬化性樹脂、メラミン樹脂、エポキシ樹脂およびポリイミド樹脂、ならびにそれらの混合物よりなる群から選択される
上記１９に記載の摩擦材料。
２１．バインダー、および
上記１４に記載のパルプを含んでなる繊維状補強材
を含んでなるシーリング材。
２２．バインダーがニトリルゴム、ブタジエンゴム、ネオプレン、スチレン・ブタジエンゴム、ニトリル−ブタジエンゴム、およびそれらの混合物よりなる群から選択される
上記２１に記載のシーリング材。 
【国際調査報告】
2008503660.tif 000008
2008503660.tif 000009
2008503660.tif 000010